(57)【要約】【課題】  亀裂の発生を抑止できるガスタービンエンジンの燃焼器構体の提供【解決手段】  被覆膜及び方法は、ガスタービンエンジンの燃焼器構体（１０）、特に、ガスタービンエンジンの燃焼室の内部で維持される燃焼温度において亀裂を発生しやすい溶接領域（２２）を規定するように一体に溶接された少なくとも２つの構成要素（１４、１６、１８）から成る燃焼器構体における亀裂の偶発を減少する。少なくとも溶接領域（２２）の面は、溶射された金属ボンドコート（２６）と、ボンドコート（２６）上に付着されたセラミック被覆膜（２８）とを具備する被覆膜系（２４）により保護される。セラミック被覆膜（２８）は、１０μｍ以下の粒径を有する粉末を溶射することにより付着され、被覆膜系（２４）の外面（３０）は、セラミック被覆膜（２８）が付着されたボンドコート（２６）の外面より滑らかである。【選択図】      図３
2008502804.tif 000002
【特許請求の範囲】
【請求項１】
ガスタービンエンジン内で維持される燃焼温度において亀裂を発生しやすい溶接領域（２２）を規定するように一体に溶接された少なくとも２つの構成要素（１４、１６、１８）を具備し、前記溶接領域（２２）は、前記ガスタービンエンジンの動作中に火炎にさらされる面を有するような燃焼器構体（１０）において、
前記面は、溶射された金属ボンドコート（２６）と、１０μｍ以下の粒径を有する粉末を溶射することにより、前記ボンドコート（２６）上に付着されたセラミック被覆膜（２８）とを具備する被覆膜系（２４）により保護され、前記被覆膜系（２４）は、前記セラミック被覆膜（２８）が付着された前記ボンドコート（２６）の外面より滑らかな外面（３０）を有することを特徴とする燃焼器構体（１０）。
【請求項２】
前記被覆膜系（２４）の前記外面（３０）は、３μｍ以下の表面粗さＲａを有するように研磨された前記セラミック被覆膜（２８）の面であることを特徴とする請求項１記載の燃焼器構体（１０）。
【請求項３】
前記セラミック被覆膜（２８）は、本質的にジルコニア、イットリア及び付随不純物から構成される化学組成を有することを特徴とする請求項１及び２のいずれか１項に記載の燃焼器構体（１０）。
【請求項４】
前記ボンドコート（２６）は、本質的にニッケル、クロム、アルミニウム及びイットリアから構成される化学組成を有することを特徴とする請求項１から３のいずれか１項に記載の燃焼器構体（１０）。
【請求項５】
前記ボンドコート（２６）は、少なくとも１０μｍの平均表面粗さＲａを有することを特徴とする請求項１から４のいずれか１項に記載の燃焼器構体（１０）。
【請求項６】
前記被覆膜系（２４）により保護される前記面とは反対側の前記溶接領域（２２）の面を対流冷却する手段を更に具備する請求項１から５のいずれか１項に記載の燃焼器構体（１０）。
【請求項７】
前記燃焼器構体（１０）は、ライナ（１４、１６）及びドーム（１８）を具備し、前記溶接領域（２２）は、前記燃焼器のライナ（１４、１６）と前記ドーム（１８）とを冶金接合することを特徴とする請求項１から６のいずれか１項に記載の燃焼器構体（１０）。
【請求項８】
ガスタービンエンジン内で維持される燃焼温度において亀裂を発生しやすい溶接領域（２２）を形成するような一体に溶接された少なくとも２つの構成要素（１４、１６、１８）を具備し且つ前記溶接領域（２２）が前記ガスタービンエンジンの動作中に火炎にさらされる面を有するような燃焼器構体（１０）に対する、対流熱伝達及び放射熱伝達を減少する方法において、
前記溶接領域（２２）の前記面の上に金属ボンドコート（２６）を溶射する工程と；
１０μｍ以下の粒径を有する粉末を溶射することにより、前記ボンドコート（２６）の面上にセラミック被覆膜（２８）を付着する工程と；
前記セラミック被覆膜（２８）が付着された前記ボンドコート（２６）の前記面より滑らかな外面（３０）を形成するように、前記セラミック被覆膜（２８）を処理する工程とから成る方法。
【請求項９】
前記処理工程は、２μｍ以下の表面粗さＲａを有するように、前記セラミック被覆膜（２８）を研磨することを含むことを特徴とする請求項８記載の方法。
【請求項１０】
前記ボンドコート（２６）は、少なくとも１２μｍの平均表面粗さＲａを有するように付着されることを特徴とする請求項８及び９のいずれか１項に記載の方法。
【発明の詳細な説明】
【技術分野】
【０００１】
本発明は、一般に、ガスタービンエンジンの有害熱環境のような高温の動作環境において採用される構成要素に関する。特に、本発明は、ガスタービンエンジンの燃焼器構成要素に対する対流熱伝達及び放射熱伝達を減少する被覆膜を塗布することにより、燃焼器構成要素における亀裂の偶発を減少することに関する。
【背景技術】
【０００２】
航空宇宙産業の分野に適用される種類の従来のガスタービンエンジンは、内側燃焼ライナ及び外側燃焼ライナにより規定される環状燃焼室を具備する燃焼器を有する。それらの燃焼ライナの上流側端部は、燃焼室の上流側端部を規定する環状ドームに固着される。ドームの壁には、複数の周囲方向に互いに離間して配置された輪郭カップが形成される。各カップは開口部を規定する。燃焼室の内部へ燃料／空気混合物を導入するために、複数の空気／燃料ミキサ又は旋回翼構体のうち一方が各開口部の中に個別に装着される。
【０００３】
重量を最小限にし且つ燃焼器の効率を増進するために、ドーム及びライナは、互いに一体に溶接されてもよい。状況によっては、溶接部の中及びそれに隣接する構成要素領域が亀裂を発生しやすい傾向を示すこともある。この亀裂は、構成要素が受ける放射熱伝達を増加する原因になると考えられる。これに基づき、亀裂の発生を抑止するために、溶接領域の衝突冷却及び膜冷却による対流冷却が試みられている。しかし、そのような試みは、十分な成果を収めていない。
【特許文献１】米国特許第６，４６５，０９０号公報
【特許文献２】米国特許第６，２９４，２６１号公報
【特許文献３】米国特許第６，４２８，６３０号公報
【特許文献４】欧州特許第１，５０５，１７６号公報
【特許文献５】欧州特許第１，４８４，４２７号公報
【特許文献６】米国特許第５，６８３，８２５号公報
【特許文献７】米国特許第６，４３２，４８７号公報
【特許文献８】欧州特許第０，８９３，６５３号公報
【特許文献９】欧州特許第１，０８８，９０８号公報
【特許文献１０】米国特許第５，８５８，４７０号公報
【特許文献１１】米国特許第５，７８０，１７１号公報
【特許文献１２】米国特許第５，８１７，３７２号公報
【発明の開示】
【０００４】
本発明は、一般に、ガスタービンエンジンの燃焼器構体における亀裂の偶発を減少するための被覆膜及び方法に関する。特に、本発明は、溶接領域を規定するように互いに溶接された少なくとも２つの構成要素を具備し、ガスタービンエンジンの燃焼室の内部で維持される燃焼温度において、溶接領域及びそれに隣接する領域が亀裂を発生しやすい燃焼器構体に関する。
【０００５】
本発明の好適な面によれば、ガスタービンエンジンの動作中に燃焼炎にさらされる溶接領域の少なくとも面は、溶射された金属ボンドコートとボンドコート上に付着されたセラミック被覆膜とを具備する被覆膜系により保護される。セラミック被覆膜は、１０マイクロメートル（μｍ）以下の粒径を有する粉末を溶射することにより付着され、セラミック被覆膜の外面は、セラミック被覆膜が付着されたボンドコートの外面より滑らかである。
【０００６】
本発明の方法は、亀裂を発生しやすい溶接領域を規定するように互いに溶接された少なくとも２つの構成要素を具備するガスタービンエンジンの燃焼器構体に対する対流熱伝達及び放射熱伝達を減少することを更に含む。方法は、溶接領域の面に金属ボンドコートを溶射することと、１０μｍ以下の粒径を有する粉末を溶射することにより、ボンドコートの面上にセラミック被覆膜を付着することと、次に、セラミック被覆膜が付着されたボンドコートの面より滑らかな外面を形成するように、セラミック被覆膜を処理することとを伴う。
【０００７】
本発明の被覆膜系は、燃焼器構体に投射される熱放射から溶接領域を熱防護することが可能であるように、十分に低い放射率及び十分に低い熱伝導度を有する密度の高いセラミック被覆膜を有することを特徴とするのが好ましい。好ましくは溶接領域の裏面冷却と組み合わせて、セラミック被覆膜により熱放射吸収を少なくすることにより、亀裂の偶発が減少し、燃焼器構体全体の信頼性が著しく向上する程度まで溶接領域内部の温度を有効に最低レベルに抑える。
【０００８】
本発明の他の目的及び利点は、以下の詳細な説明から更によく理解されるであろう。
【発明を実施するための最良の形態】
【０００９】
図１に示される航空宇宙産業用ガスタービンエンジンの燃焼器１０に関連して、本発明を説明する。図１には、燃焼器１０の一部が横断面図で示される。燃焼器１０は、一般に、外側ライナ１４、内側ライナ１６及びドーム形端部又はドーム１８により規定される環状の燃焼室１２を規定する。図１は、旋回カップパッケージ２０を含むものとしてドーム１８を示す。燃焼器ドーム１８は、一般に、外側ライナ１４及び内側ライナ１６への溶接により装着されたダイ成形薄板金である。ライナ１４及び１６、ドーム１８並びに溶接材料として適する材料は、ニッケル系超合金、鉄系超合金及びコバルト系超合金であり、例えば、約４０重量％のコバルト、約２２重量％のクロム、約２２重量％のニッケル及び約１４．５重量％のタングステンから成る公称組成を有するコバルト系合金である。ライナ１４及び１６並びにドーム１８は、燃焼器１０の内部に存在する燃焼炎にさらされ、その結果、非常に高い温度にさらされる。ライナ１４及び１６並びにドーム１８により維持される高温の結果、それらの構成要素を接合する溶接領域、特に、内側ライナ１６とドーム１８との間の溶接領域２２が亀裂を発生しやすいことは明らかである。
【００１０】
この問題を解決する方法として、本発明は、燃焼器１０の亀裂を発生しやすい溶接領域２２を少なくとも被覆する熱反射被覆膜系を提供する。図２に示されるように、適切な被覆膜系２４は金属ボンドコート２６を具備し、ボンドコート２６の上にセラミック層２８が付着される。ボンドコート２６は、低圧プラズマ溶射（ＬＰＰＳ）又はエアプラズマ溶射（ＡＰＳ）などの溶射工程により付着された結果、粗い面を有するものとして示される。ボンドコート２６に対する好適な化学組成は、約１０〜２０重量％のクロム、約１５〜２５重量％のアルミニウム及び約０．３〜１．０重量％のイットリウムを含有するニッケル系ＭＣｒＡｌＹ合金であるが、他の耐酸化組成も使用できることが予測される。ボンドコート２６の表面粗さは、少なくとも１０μｍ Ｒａ、更に好ましくは少なくとも１２μｍ Ｒａであり、これは、ボンドコート２６へのセラミック層２８の接着を促進する。ボンドコート２６は、約１００〜約４００μｍ、更に好ましくは約２００〜約３００μｍの厚さに付着される。この厚さは、燃焼室１２の酸化環境にさらされたときに、セラミック層２８の接着を促進する接着アルミナスケール（図示せず）を形成するアルミニウムの貯蔵源を提供するのに十分である。
【００１１】
本発明は、適切なマクロ構造及び表面仕上げを有するようにセラミック層２８を形成することにより、燃焼炎及び高温燃焼ガスによって溶接領域２２へ伝達される熱の量を減少しようとする。特に、図２は、相当に密なマクロ構造及び滑らかな外面３０を有するものとしてセラミック層２８を示す。セラミック層２８の密度は、理論上の値の少なくとも５％、更に好ましくは理論上の値の少なくとも１０％である。外面３０は、多くとも３μｍ Ｒａ、更に好ましくは２μｍ Ｒａ以下の表面粗さを有する。その結果、セラミック層２８の外面３０は、その下方にあるボンドコート２６の面より滑らかな表面仕上げを有する。
【００１２】
セラミック層２８の密度及び表面仕上げの双方は、少なくとも部分的に、セラミック層２８を付着するために使用される処理及び材料により実現される。特に、セラミック層２８は、約１０μｍ、更に好ましくは約１〜約２μｍの最大粒径を有する超微細セラミック粉末を溶射（例えば、ＡＰＳ）することにより付着される。溶射処理の結果、セラミック層２８が溶融材料の微細な「スプラット」により形成されることになるので、図２に示される程度の不均質性及び微細な多孔構造が得られる。使用される超微細粉末は、セラミック層２８内部の隣接する粒子の間の充填空間を増進して、密度を最大限にすると共に、その表面３０においては表面粗さを減少することにより、セラミック層２８の密度並びに外面３０の滑らかさを増加する。溶射処理によって、セラミック層２８の所望の表面粗さが実現されない場合には、セラミック層２８の表面３０を機械研磨するか又は手作業により研磨することもできる。セラミック層２８は、約２００〜約８００μｍ、更に好ましくは約４００〜約６００μｍの厚さに付着される。この厚さは、溶接領域２２と燃焼室１２内部の有害熱環境との間に有効な熱障壁を形成するのに十分である。セラミック層に適する材料は、約６〜約８重量％のイットリアにより安定化されたジルコニアを含むが、他のセラミック材料も使用できることが予測される。
【００１３】
従来、燃焼室構成要素には、熱障壁被覆膜が使用されたが、本発明の被覆膜系２４は、微細構造、表面仕上げ及び目的の点で異なる。例えば、本出願と同一の譲受人に譲渡されたFarmerの米国特許第６，０４７，５３９号公報においては、セラミック被覆膜は、垂直方向の微細亀裂を有するように付着され、その結果、粒子の浸食及び熱ひずみに対する耐性を被覆膜に与える細分マクロ構造が得られる。
【００１４】
図３は、本発明の第２の実施形態を示す。本実施形態においては、被覆膜系２４の所望の表面は、セラミック層２８を滑らかな外側被覆膜３２によって被覆することにより実現される。熱放射に対する障壁として作用するように、外側被覆膜３２を更に適応させることも可能であり、その場合、浸食及び浸透に対してセラミック層２８より高い耐性を有するという利点も獲得する可能性がある。外側被覆膜３２の好適な組成は、酸化アルミニウム（アルミナ；Ａｌ２Ｏ３）を含む。外側被覆膜３２を付着するのに適する処理は、溶射技術を含む。外側被覆膜３２に適する厚さは、約２５〜約２００μｍの範囲であり、更に好ましくは約２５〜約５０μｍである。被覆膜系２４に望まれる外面仕上げを実現するために、必要に応じて、外側被覆膜３２を手作業により研磨するか又は機械研磨することもできる。
【００１５】
図２及び図３に示される被覆膜系２４は、溶接領域２２に対する対流熱伝達及び放射熱伝達を減少することにより、被覆膜系２４が付着された溶接領域２２の温度を低下させる。特に、セラミック層２８又は外側被覆膜３２のいずれかにより規定される外面３０は、溶接領域２２への対流及び放射による熱伝達を著しく減少するのに十分な滑らかさを有する。また、セラミック層２８内部の多孔度が限定されているため、セラミック層２８は、熱放射による溶接領域２２の加熱を減少するための放射散乱の中心として作用する能力を有する。溶接領域２２の裏面（すなわち、被覆膜系２４とは反対側の面）に衝突流れ及び／又は膜流れの形態の冷却空気を誘導することにより、溶接領域２２の補足冷却を実現できる。
【００１６】
好適な一実施形態に関して本発明を説明したが、上述の材料の代わりに他のＴＢＣ材料、ボンドコート材料及び基板材料を使用するなどの方法によって、当業者により他の形態を採用できるであろうということは明らかである。従って、本発明の範囲は、添付の特許請求の範囲によってのみ限定されるべきである。
【図面の簡単な説明】
【００１７】
【図１】単一の環状燃焼器構造を示した部分横断面図である。
【図２】図１の燃焼器構造のドームと内側ライナとを接合する溶接領域を示した横断面図であり、本発明の第１の実施形態に従った被覆膜系を示す。
【図３】本発明の第２の実施形態に従った被覆膜系を示した横断面図である。
【符号の説明】
【００１８】
１０…燃焼器、１２…燃焼室、１４…外側ライナ、１６…内側ライナ、１８…ドーム、２２…溶接領域、２４…被覆膜系、２６…金属ボンドコート、２８…セラミック層、３０…外面、３２…外側被覆膜
【図１】
2008502804.tif 000003
【図２】
2008502804.tif 000004
【図３】
2008502804.tif 000005
【国際調査報告】
2008502804.tif 000006
2008502804.tif 000007
2008502804.tif 000008